본 발명 의 페라이트 계 스테인리스 강판 의 평균 단경 은 , 55 μ m 이하 이 다 . 여기 서 , 평균 단경 0 . 25 t ~ 0 . 75 t ( t ： 판두 께 ) 의 평균 단경 을 기준 으로 한다 . 구체 적 으로 는 , 압연 방향 및 판두 께 방향 으로 평행 한 단면 에 있 어서 , 질산 전해 에칭 에 의해 입계 를 드러내 어 , 판두 께 방향 으로 평행 한 직선 상 을 0 . 25 t ~ 0 . 75 t ( t ： 판두 께 ) 의 범위 에서 관찰 하 여 , JIS G 0551 부 속서 C . 2 에 준하 여 , 상기 직선 이 포착 한 결정립 의 수 를 측정 하 여 , 상기 직선 의 실제 길이 를 계측 한 결정립 의 수 로 나누 어 , 「 평균 단경 」 을 구했 다 .